(57)【要約】      （修正有）【課題】安価に製造でき、強力な殺虫効果を発揮できる防虫ネットの提供。【解決手段】樹脂糸を、多数の網目３を形成するように、編んで又は織って形成された、害虫防除ネットにおいて、樹脂糸として、第１の樹脂糸１と第２の樹脂糸２とを、共に用いており、第１の樹脂糸１が、殺虫剤成分を含有しており、第２の樹脂糸２が、共力剤成分を含有している。【選択図】図２
2010057476.tif 000002
【特許請求の範囲】
【請求項１】
樹脂糸を、多数の網目を形成するように、編んで又は織って形成された、害虫防除ネットにおいて、
樹脂糸として、第１の樹脂糸と第２の樹脂糸とを、共に用いており、
第１の樹脂糸が、殺虫剤成分を含有しており、
第２の樹脂糸が、共力剤成分を含有している、
ことを特徴とする、害虫防除ネット。
【請求項２】
各網目が、第１の樹脂糸と第２の樹脂糸とで構成されている、請求項１記載の害虫防除ネット。
【請求項３】
殺虫剤成分が、第１の樹脂糸中に練り込まれている、請求項１記載の害虫防除ネット。
【請求項４】
共力剤成分が、第２の樹脂糸中に練り込まれている、請求項１記載の害虫防除ネット。
【請求項５】
殺虫剤成分が、第１の樹脂糸の表面にコーティングされている、請求項１記載の害虫防除ネット。
【請求項６】
共力剤成分が、第２の樹脂糸の表面にコーティングされている、請求項１記載の害虫防除ネット。
【請求項７】
殺虫剤成分が、ピレスロイド化合物である、請求項１記載の害虫防除ネット。
【請求項８】
共力剤成分が、ピペロニルブトキシドである、請求項１記載の害虫防除ネット。
【請求項９】
第１の樹脂糸及び／又は第２の樹脂糸が、ポリエチレンでできている、請求項１記載の害虫防除ネット。
【請求項１０】
第１の樹脂糸及び／又は及び第２の樹脂糸が、モノフィラメントである、請求項１記載の害虫防除ネット。
【発明の詳細な説明】
【技術分野】
【０００１】
本発明は、例えば蚊帳や網戸を構成する害虫防除ネット、に関するものである。
【背景技術】
【０００２】
殺虫剤成分を含有した樹脂糸で構成された害虫防除ネットは、例えば特許文献１、２に示されている。
一方、より強力な殺虫効果を得るために、ピレスロイド化合物等の殺虫剤成分と共力剤成分とを共に含有した防虫性アクリル繊維が、特許文献３に示されている。
【先行技術文献】
【特許文献】
【０００３】
【特許文献１】特開２００８−１３５０８号公報
【特許文献２】特開平８−１６３９５０号公報
【特許文献３】特公平２−５５５５１号公報
【発明の概要】
【発明が解決しようとする課題】
【０００４】
ところで、より強力な殺虫効果を有する害虫防除ネットを得るために、ネットを形成する防虫繊維に、より多くの殺虫剤成分を担持させることが、考えられる。しかしながら、１本の繊維に安定して担持できる殺虫剤成分の量には、限界がある。また、殺虫剤成分の担持量が多い場合には、洗濯等で除去される殺虫剤成分の量も多くなるので、殺虫剤成分の増量分に見合う程の、殺虫効果の増強や残効が得られない場合がある。
【０００５】
本発明は、安価に製造でき、しかも、満足できる強力な殺虫効果を発揮できる、害虫防除ネットを、提供することを目的とする。
【課題を解決するための手段】
【０００６】
本発明は、樹脂糸を、多数の網目を形成するように、編んで又は織って形成された、害虫防除ネットにおいて、樹脂糸として、第１の樹脂糸と第２の樹脂糸とを、共に用いており、第１の樹脂糸が、殺虫剤成分を含有しており、第２の樹脂糸が、共力剤成分を含有している、ことを特徴としている。
【発明の効果】
【０００７】
本発明の害虫防除ネットによれば、害虫に対して満足できる強力な殺虫効果を発揮できる。
【０００８】
しかも、本発明の害虫防除ネットによれば、第１の樹脂糸が殺虫剤成分を含有しており、第２の樹脂糸が共力剤成分を含有しているので、第１の樹脂糸及び第２の樹脂糸の各々を、殺虫剤成分及び共力剤成分の両方を含有している樹脂糸に比して、安価に製造でき、また、第１の樹脂糸及び第２の樹脂糸の割合や、編み方・織り方によって、目的に応じた種々のグレードの害虫防除ネットを製造できる。
【図面の簡単な説明】
【０００９】
【図１】本発明の害虫防除ネットの編構造の一例を示す図である。
【図２】本発明の害虫防除ネットの織構造の一例を示す図である。
【発明を実施するための形態】
【００１０】
本発明の害虫防除ネットは、樹脂糸を、多数の網目を形成するように、編んで又は織って形成されている。そして、本発明では、樹脂糸として、第１の樹脂糸と第２の樹脂糸とを、共に用いている。第１の樹脂糸は、殺虫剤成分を含有している。第２の樹脂糸は、共力剤成分を含有している。
【００１１】
本発明のネットは、編まれて構成された場合には編構造を有し、織られて構成された場合には織構造を有している。図１は編構造の一例を示し、図２は織構造の一例を示している。
【００１２】
本発明のネットは、編構造の場合でも織構造の場合でも、各網目が、第１の樹脂糸と第２の樹脂糸とで構成されているのが、好ましい。例えば、図１の編構造は、第１の樹脂糸１と第２の樹脂糸２とを、共に縦糸として、且つ、交互に、用い、そして、これらを編んで、構成されている。それ故、各網目３は、第１の樹脂糸１と第２の樹脂糸２とで囲まれている。また、図２の織構造は、第１の樹脂糸１を縦糸として用い、且つ、第２の樹脂糸２を横糸として用い、そして、これらを織って、構成されている。それ故、各網目３は、第１の樹脂糸１と第２の樹脂糸２とで囲まれている。なお、本発明のネットは、編構造を有するのが好ましい。
【００１３】
なお、網目の大きさは、防除対象とする害虫の体長に応じて適宜設定され、当該害虫がネットを通過しようとする際にネットに接触するような大きさであるのが好ましい。一般的には、網目の大きさ（ホールサイズ）は、２〜５ｍｍ、好ましくは２〜４ｍｍの範囲である。
【００１４】
第１の樹脂糸及び／又は第２の樹脂糸を構成する樹脂成分としては、通常は、熱可塑性樹脂が用いられる。熱可塑性樹脂としては、例えばポリオレフィン、ポリ塩化ビニル、ポリカーボネート、ポリエステル、ナイロン、アクリル等が挙げられる。糸強度等の観点から、ポリオレフィン（例えば、ポリエチレン（低密度ポリエチレン、直鎖状低密度ポリエチレン、中密度ポリエチレン、高密度ポリエチレン）、エチレンと炭素原子数３以上のαーオレフィンとの共重合体、ポリプロピレン単独重合体、エチレンとエチレン性不飽和結合を有するカルボン酸誘導体との共重合体等）が好ましく、ポリエチレンが特に好ましい。ポリオレフィンを用いると、樹脂糸に、害虫防除ネットとして満足できる耐久性を付与できる。なお、他の樹脂成分、例えばポリエステルを用いてもよい。
【００１５】
第１の樹脂糸において、殺虫剤成分は、残効性の観点から、樹脂糸中に練り込まれているのが、好ましい。この場合、第１の樹脂糸は、次のようにして製造できる。すなわち、樹脂成分と殺虫剤成分とを、混合し、単軸押出機を用いて溶融混練して、ペレットに成形する。そして、そのペレットから、樹脂糸を紡糸する。これにより、殺虫剤成分が樹脂糸中に分散して存在することとなる。したがって、第１の樹脂糸においては、殺虫剤成分が糸表面にブリードし、害虫が糸表面において殺虫剤成分と接触することにより、殺虫効果が発揮される。
【００１６】
なお、第１の樹脂糸において、殺虫剤成分は樹脂糸表面にコーティングされてもよい。この場合でも、害虫が糸表面において殺虫剤成分と接触することにより、殺虫効果が発揮される。
【００１７】
第２の樹脂糸において、共力剤成分は、残効性の観点から、樹脂糸中に練り込まれているのが、好ましい。この場合、第２の樹脂糸は、次のようにして製造できる。すなわち、樹脂成分と共力剤成分とを、混合し、単軸押出機を用いて溶融混練して、ペレットに成形する。そして、そのペレットから、樹脂糸を紡糸する。これにより、共力剤成分が樹脂糸中に分散して存在することとなる。したがって、第２の樹脂糸においては、共力剤成分が糸表面にブリードし、害虫が糸表面において共力剤成分と接触することにより、第１の樹脂糸の殺虫剤成分による殺虫効果を高める効果が発揮される。
【００１８】
なお、第２の樹脂糸において、共力剤成分は樹脂糸表面にコーティングされてもよい。この場合でも、害虫が糸表面において共力剤成分と接触することにより、第１の樹脂糸の殺虫剤成分による殺虫効果を高める効果が発揮される。
【００１９】
第１の樹脂糸及び／又は第２の樹脂糸は、所定の太さを有するモノフィラメントであるのが、好ましい。これによれば、編作業や織作業が容易となる。なお、この場合の「所定の太さ」とは、害虫防除ネットとしての強度を維持できる太さである。一般に、第１の樹脂糸及び／又は第２の樹脂糸がモノフィラメントである場合には、１００〜３５０デニールの範囲のモノフィラメントを使用することが好ましい。
【００２０】
殺虫剤成分としては、ピレスロイド化合物が好ましいが、これに限るものではなく、例えば、ペルメトリン、シフェノトリン、ｄ−フェノトリン、レスメトリン、フェンバレレート、エスフェンバレレート、フェンプロパトリン、エトフェンプロクス、トラロメトリン、デルタメトリン、シラフルオフェン、ビフェントリン等が挙げられる。
【００２１】
共力剤成分としては、例えば、次のものが挙げられる。
・α−［２−（２−ブトキシエトキシ）エトキシ］−４，５−メチレンジオキシ−２−プロピルトルエン（ピペロニルブトキサイド；ＰＢＯ）
・Ｎ−（２−エチルヘキシル）−１−イソプロピル−４−メチルビシクロ（２，２，２）オクト−５−エン−２，３−ジカルボキシイミド〔サイネピリン５００〕
・ステアリン酸ブチル
・ビス−（２，３，３，３−テトラクロロプロピル）エ−テル（Ｓ−４２１）
・Ｎ−（２−エチルヘキシル）ビシクロ［２．２．１］ヘプト−５−エン−２，３ジカルボキシイミド（ＭＧＫ２６４）
【００２２】
本発明の害虫防除ネットにおいては、寄って来た害虫は、網目３を通り抜けようと試みる際に、第１の樹脂糸１及び第２の樹脂糸２に触れる。特に、網目３が第１の樹脂糸１と第２の樹脂糸２とで囲まれている場合には、害虫は、一度に且つ確実に、第１の樹脂糸１及び第２の樹脂糸２に触れる。このとき、害虫は、第１の樹脂糸１の表面において殺虫剤成分に接触し、また、第２の樹脂糸２の表面において共力剤成分に接触する。このため、害虫は、殺虫剤成分のみに接触した場合に比して高い殺虫効果を受ける。したがって、害虫は、確実に防除される。
【００２３】
以上のように、本発明の害虫防除ネットによれば、害虫を、第１の樹脂糸の殺虫剤成分及び第２の樹脂糸の共力剤成分に接触させることにより、害虫に対して高い殺虫効果を及ぼすことができるので、満足できる強力な殺虫効果を発揮できる。
【００２４】
また、本発明の害虫防除ネットでは、第１の樹脂糸は、殺虫剤成分を含有しているが、共力剤成分を含有してはおらず、また、第２の樹脂糸は、共力剤成分を含有しているが、殺虫剤成分を含有してはいない。したがって、次のような効果を発揮できる。
（１）第１の樹脂糸及び第２の樹脂糸の各々は、殺虫剤成分及び共力剤成分の両方を含有している樹脂糸に比して、安価に製造できる。したがって、本発明の害虫防除ネットは、安価に製造できる。
（２）第１の樹脂糸及び第２の樹脂糸の各々は、殺虫剤成分及び共力剤成分の一方のみを含有しているので、殺虫剤成分及び共力剤成分の各々について最適な担持体である樹脂を選択することができる。したがって、本発明の害虫防除ネットは、殺虫剤成分及び共力剤成分の両方を含有している樹脂糸を用いた場合に比して、製品設計上の自由度が高い。
【００２５】
また、殺虫剤成分が第１の樹脂糸中に練り込まれている場合には、殺虫剤成分を糸表面に徐々にブリードできるので、殺虫効果の持続性を向上できる。また、共力剤成分が第２の樹脂糸中に練り込まれている場合には、共力剤成分を糸表面に徐々にブリードできるので、共力剤成分による効果の持続性を向上できる。
【００２６】
本発明の害虫防除ネットによれば、各種の有害昆虫を防除できる。特に、次のような飛翔性害虫を防除できる。例えば、アカイエカ、コガタアカイエカなどのイエカ類；ネッタイシマカ、ヒトスジシマカなどのヤブカ類；シナハマダラカなどのハマダラカ類；ユスリカ類；イエバエ、オオイエバエ、ヒメイエバエなどのイエバエ類；クロバエ類；ニクバエ類；ショウジョウバエ類；チョウバエ類；ノミバエ類；アブ類；ブユ類；サシバエ類；ヌカカ類。
【実施例】
【００２７】
以下、本発明の害虫防除ネットの実施例について説明する。なお、本発明は、これらの実施例に限定されない。
【００２８】
［第１実施例］
本実施例の害虫防除ネットは、図１の編構造を有しており、次のようにして作製した。
（１）第１の樹脂糸１の調製
ポリエチレン９６重量部と、非晶質シリカ２重量部と、ペルメトリン２重量部とを、攪拌混合した後、単軸押出機を用いて溶融混練した。そして、得られた混合物から、円柱形状のペレットを成形した。得られたペレットの重量は、６０ｋｇであった。そして、２０ｋｇのペレットから、第１の樹脂糸１を紡糸した。第１の樹脂糸１はモノフィラメントであり、その太さは１９０デニールであった。
（２）第２の樹脂糸２の調製
ポリエチレン９６重量部と、非晶質シリカ２重量部と、ピペロニルブトキサイド２重量部とを、攪拌混合した後、単軸押出機を用いて溶融混練した。そして、得られた混合物から、円柱形状のペレットを成形した。得られたペレットの重量は、６０ｋｇであった。そして、２０ｋｇのペレットから、第２の樹脂糸２を紡糸した。第２の樹脂糸２はモノフィラメントであり、その太さは１９０デニールであった。
（３）ネットの作製
第１の樹脂糸１と第２の樹脂糸２とを、共に縦糸として、且つ、交互に、用い、そして、これらを編んで、ネットを作製した。網目３の大きさは、Ｌ１が約２ｍｍ、Ｗ１が約２．５ｍｍとなるように設定した。
【００２９】
［第２実施例］
本実施例の害虫防除ネットは、図２の織構造を有しており、次のようにして作製した。
（１）第１の樹脂糸１の調製
ポリエチレン９４重量部と、非晶質シリカ３重量部と、ペルメトリン３重量部とを、攪拌混合した後、単軸押出機を用いて溶融混練した。そして、得られた混合物から、円柱形状のペレットを成形した。得られたペレットの重量は、６０ｋｇであった。そして、２０ｋｇのペレットから、第１の樹脂糸１を紡糸した。第１の樹脂糸１はモノフィラメントであり、その太さは１９０デニールであった。
（２）第２の樹脂糸２の調製
ポリエチレン９４重量部と、非晶質シリカ３重量部と、ピペロニルブトキサイド３重量部とを、攪拌混合した後、単軸押出機を用いて溶融混練した。そして、得られた混合物から、円柱形状のペレットを成形した。得られたペレットの重量は、６０ｋｇであった。そして、２０ｋｇのペレットから、第２の樹脂糸２を紡糸した。第２の樹脂糸２はモノフィラメントであり、その太さは１９０デニールであった。
（３）ネットの作製
第１の樹脂糸１を縦糸として用い、第２の樹脂糸２を横糸として用い、縦糸と横糸とを織って、ネットを作製した。網目３の大きさは、Ｌ２が約２ｍｍ、Ｗ２が約４ｍｍとなるように設定した。
【００３０】
［第３実施例］
本実施例の害虫防除ネットは、織構造を有しており、次のようにして作製した。
（１）第１の樹脂糸の調製
非晶質シリカ４．０重量部と、ペルメトリン８．２重量部と、ステアリン酸亜鉛２．６重量部と、ＢＨＴ０．１重量部とを、攪拌混合し、その後、直鎖状低密度ポリエチレン１５．２重量部と高密度ポリエチレン７０．０重量部とを加えて、単軸押出機を用いて溶融混錬した。そして、得られた混合物から、円柱形状のペレットを成形した。次に、得られたペレット５０．０重量部と高密度ポリエチレン５０．０重量部とを、溶融混錬した。そして、得られた混合物から、加工温度２００℃にて、第１の樹脂糸を紡糸した。第１の樹脂糸はモノフィラメントであり、その太さは１９３デニールであった。
（２）第２の樹脂糸の調製
非晶質シリカ４．０重量部と、ピペロニルブトキサイド８．２重量部と、ステアリン酸亜鉛２．６重量部と、ＢＨＴ０．１重量部とを、攪拌混合し、その後、直鎖状低密度ポリエチレン１５．２重量部と高密度ポリエチレン７０．０重量部とを加えて、単軸押出機を用いて溶融混錬した。そして、得られた混合物から、円柱形状のペレットを成形した。次に、得られたペレット５０．０重量部と高密度ポリエチレン５０．０重量部とを、溶融混錬した。そして、得られた混合物から、加工温度２００℃にて、第２の樹脂糸を紡糸した。第２の樹脂糸はモノフィラメントであり、その太さは２０３デニールであった。
（３）ネットの作製
第１の樹脂糸及び第２の樹脂糸を縦糸として用い、第１の樹脂糸を横糸として用い、縦糸と横糸とを織って、ネットを作製した。縦糸は、約２．５ｍｍ間隔で配置した。横糸は、約４．０ｍｍ間隔で配置した。縦糸においては、第２の樹脂糸を３本続けて配置し且つ第１の樹脂糸を１本配置する、というサイクルを繰り返した。
【００３１】
［第４実施例］
本実施例の害虫防除ネットは、織構造を有しており、次のようにして作製した。
（１）第１の樹脂糸の調製
非晶質シリカ４．０重量部と、ペルメトリン８．２重量部と、ステアリン酸亜鉛２．６重量部と、ＢＨＴ０．１重量部とを、混合攪拌し、その後、直鎖状低密度ポリエチレン１５．２重量部と高密度ポリエチレン７０．０重量部とを加えて、単軸押出機を用いて溶融混錬した。そして、得られた混合物から、円柱形状のペレットを成形した。次に、得られたペレット５０．０重量部と高密度ポリエチレン５０．０重量部とを溶融混錬した。そして、得られた混合物から、加工温度２００℃にて、第１の樹脂糸を紡糸した。第１の樹脂糸はモノフィラメントであり、その太さは１９３デニールであった。
（２）第２の樹脂糸の調製
非晶質シリカ４．１重量部と、ピペロニルブトキサイド４．２重量部と、ステアリン酸亜鉛２．６重量部と、ＢＨＴ０．１重量部とを、攪拌混合し、その後、直鎖状低密度ポリエチレン１５．５重量部と高密度ポリエチレン７３．５重量部とを加えて、単軸押出機を用いて溶融混錬した。そして、得られた混合物から、円柱形状のペレットを成形した。次に、得られたペレット５０．０重量部と高密度ポリエチレン５０．０重量部とを溶融混錬した。そして、得られた混合物から、加工温度２００℃にて、第２の樹脂糸を紡糸した。第２の樹脂糸はモノフィラメントであり、その太さは１８８〜１９８デニールの範囲であった。
（３）ネットの作製
第１の樹脂糸及び第２の樹脂糸を縦糸として用い、第１の樹脂糸を横糸として用い、縦糸と横糸とを織って、ネットを作製した。縦糸は、約２．５ｍｍ間隔で配置した。横糸は、約４．０ｍｍ間隔で配置した。縦糸においては、第２の樹脂糸を３本続けて配置し且つ第１の樹脂糸を１本配置する、というサイクルを繰り返した。
【００３２】
［第５実施例］
本実施例の害虫防除ネットは、図１の編構造を有しており、次のようにして作製した。
（１）第１の樹脂糸１の調製
非晶質シリカ４．０重量部と、ペルメトリン８．２重量部と、ステアリン酸亜鉛２．６重量部と、ＢＨＴ０．１重量部とを、攪拌混合し、その後、ポリエチレン８５．１重量部とを加えて、単軸押出機を用いて溶融混錬した。そして、得られた混合物から、円柱形状のペレットを成形した。次に、得られたペレット５０．０重量部とポリエチレン５０．０重量部とを、溶融混錬した。そして、得られた混合物から、加工温度２００℃にて、第１の樹脂糸を紡糸した。第１の樹脂糸はモノフィラメントであり、その太さは１９５デニールであった。
（２）第２の樹脂糸２の調製
非晶質シリカ４．０重量部と、ピペロニルブトキサイド８．２重量部と、ステアリン酸亜鉛２．６重量部と、ＢＨＴ０．１重量部とを、攪拌混合し、その後、ポリエチレン８５．１重量部とを加えて、単軸押出機を用いて溶融混錬した。そして、得られた混合物から、円柱形状のペレットを成形した。次に、得られたペレット５０．０重量部とポリエチレン５０．０重量部とを、溶融混錬した。そして、得られた混合物から、加工温度２００℃にて、第２の樹脂糸を紡糸した。第２の樹脂糸はモノフィラメントであり、その太さは１９７デニールであった。
（３）ネットの作製
第１の樹脂糸と第２の樹脂糸とを、共に縦糸として、且つ、交互に、用い、そして、これらを編んで、ネットを作製した。網目３の大きさは、Ｌ１が約２ｍｍ、Ｗ１が約２．５ｍｍとなるように設定した。
【００３３】
［第１比較例］
本比較例の害虫防除ネットは、図１の編構造を有しており、次のようにして作製した。
（１）第１の樹脂糸１の調製
非晶質シリカ４．０重量部と、ペルメトリン４．１重量部と、ピペロニルブトキサイド４．１重量部と、ステアリン酸亜鉛２．６重量部と、ＢＨＴ０．１重量部とを、攪拌混合し、その後、ポリエチレン８５．１重量部とを加えて、単軸押出機を用いて溶融混錬した。そして、得られた混合物から、円柱形状のペレットを成形した。次に、得られたペレット５０．０重量部とポリエチレン５０．０重量部とを、溶融混錬した。そして、得られた混合物から、加工温度２００℃にて、第１の樹脂糸を紡糸した。第１の樹脂糸はモノフィラメントであり、その太さは１９４デニールであった。
（２）第２の樹脂糸２の調製
第２の樹脂糸として、第１の樹脂糸を用いた。
（３）ネットの作製
第１の樹脂糸１と第２の樹脂糸２とを、共に縦糸として、且つ、交互に、用い、そして、これらを編んで、ネットを作製した。網目３の大きさは、Ｌ１が約２ｍｍ、Ｗ１が約２．５ｍｍとなるように設定した。
【００３４】
［試験１］
（試験サンプル）
第３実施例及び第４実施例の害虫防除ネットをサンプルとして用いた。サンプルは、次のようにして作製した。すなわち、５ｃｍ×５ｃｍの略正方形の金属板の表面上に、縦糸と横糸とを配置した。その際、縦糸と横糸とが直交する部分（ネット部分）の大きさを、約２．５ｃｍ×２．５ｃｍに設定した。
【００３５】
（試験方法）
まず、サンプルを、上記金属板の表面上にて３０℃で４８時間保管した後、別の水平面上に設置した。そして、サンプル上に、直径約４ｃｍのシャーレを被せた。次に、ネッタイシマカ（Aedes aegypti）の雌成虫１０頭を、シャーレ内に放ち、３分間そのままにした後に、別のケージに放った。そして、一定時間内にノックダウンしたネッタイシマカ雌成虫の数をカウントし、その結果から、５０％のネッタイシマカ雌成虫がノックダウンするまでの時間（ＫＴ５０値）を求めた。
【００３６】
（結果）
第３実施例のサンプルを使用した場合のＫＴ５０値は、５．５分であった。また、第４実施例のサンプルを使用した場合のＫＴ５０値は、１３分であった。
【００３７】
［試験２］
（試験サンプル）
第５実施例及び第１比較例の害虫防除ネットをサンプルとして用いた。すなわち、当該ネットを１０ｃｍ×１０ｃｍの大きさに切り出してサンプルとした。
【００３８】
（試験方法）
まず、サンプルを、アセトン２００ｍｌで洗浄し、７０℃恒温槽内で２時間保管した後、平面上に固定した。そして、サンプル上に、直径約４ｃｍのシャーレを被せた。次に、ネッタイイエカ（Culex quinquefasciatus）の雌成虫１０頭を、シャーレ内に放ち、３分間そのままにした後に、別のケージに放った。そして、一定時間後にノックダウンしたネッタイイエカ雌成虫の数をカウントし、また、致死したネッタイイエカ雌成虫の数をカウントした。
【００３９】
（結果）
第５実施例のサンプルを使用した場合、ノックダウン率は１００％であり、致死率は９０％であった。また、第１比較例のサンプルを使用した場合、ノックダウン率は７０％であり、致死率は５３％であった。
【産業上の利用可能性】
【００４０】
本発明の害虫防除ネットは、安価に製造でき、しかも、満足できる強力な殺虫効果を発揮できるので、産業上の利用価値が大である。
【符号の説明】
【００４１】
１  第１の樹脂糸  ２  第２の樹脂糸  ３  網目
【図１】
2010057476.tif 000003
【図２】
2010057476.tif 000004